(57)【要約】【課題】耐汚染性及び耐候性に優れた水性塗料用低汚染化剤を提供することを目的とする。【解決手段】上記課題を解決するため、炭素数１〜４のアルコキシル基を有するシラン化合物及び（又は）その縮合物とポリグリセリン化合物を反応させてなる水性塗料用低汚染化剤を提供する。【選択図】なし【特許請求の範囲】
【請求項１】
炭素数１〜４のアルコキシル基を有するシラン化合物及び（又は）その縮合物とポリグリセリン化合物を反応させてなる水性塗料用低汚染化剤。
【請求項２】
前記炭素数１〜４のアルコキシル基を有するシラン化合物及び（又は）その縮合物とポリグリセリン化合物との割合が重量比で２０：８０〜８０：２０の範囲にある、請求項１に記載の水性塗料用低汚染化剤。
【請求項３】
前記ポリグリセリン化合物は、平均重合度が２〜２０のポリグリセリンの脂肪酸エステルであって、エステル化度がポリグリセリン１モルに対して脂肪酸０．５〜３モルである該脂肪酸エステルからなる、請求項１又は２に記載の水性塗料用低汚染化剤。
【請求項４】
水性塗料（固形分換算）１００重量部に対して、請求項１〜３のいずれか１項に記載の水性塗料用低汚染化剤０．５〜２０．０重量部を配合してなる、水性塗料組成物。
【発明の詳細な説明】
【技術分野】
【０００１】
本発明は、水性塗料に添加する際に耐久性能（耐候性）及び低汚染性を効果的に発現する水性塗料用低汚染化剤、該水性塗料用低汚染化剤と水性塗料を含む水性塗料組成物、及び該水性塗料用低汚染化剤の製造方法に関する。
【背景技術】
【０００２】
近年、建築物や土木建築物の塗装に用いられる塗料としては、有機溶剤を使用した溶剤型塗料が多かったが、作業者の身体や環境への影響を低減するため、水を溶媒とする水性溶媒への転換が進んでいる。
一方、屋外の建築物等のための塗料に求められる性能としては、耐候性に加えて、風雨や排気ガス等に対する耐汚染性が挙げられる。水性塗料による塗膜は一般に溶剤型塗料と比較して、塗膜硬度が低く、汚染物質が付着したときの除去が困難である場合が多い。
【０００３】
このような水性塗料の問題点を解消するために提案された従来技術として、例えば特許文献１が挙げられる。そこでは、耐汚染性（汚染物質の染み込み防止性）、耐候性及び水性塗料との相溶性に優れた低汚染化剤を達成するために、少なくとも１個のポリオキシアルキレン基及びアルコキシル基を持つアルコキシシランの変性縮合物を開示している。
この低汚染化剤は、水性塗料との相溶性が良好であるため、高い光沢値が得られる。また、水中での分散性が良く、塗膜表面への配向性に優れ、親水性の塗膜表面が形成される。しかし、本願の発明者が調査した結果では、塗膜の親水性は十分満足のいくものと言うことはできないことが判明している。
【０００４】
また、特許文献２では、特定の添加剤を水性塗料に添加することによって、水性塗料の塗膜表面に形成される汚染を低減可能であることを開示している。すなわち、そこでは、ポリグリセリンの脂肪酸エステルからなる低汚染化剤を開示している。
この低汚染化剤は、水性塗料の塗膜表面の強度や耐候性に悪影響を与えず、塗膜表面の汚染を低減できるという特徴がある。しかし、本願の発明者が調査した結果では、低汚染化剤が塗膜表面で反応基によって固定されていないため雨水等で流れ落ちてしまい、低汚染性能の持続性に問題を有することが判明している。
【０００５】
【特許文献１】特許第３０７３７７５号明細書
【特許文献２】特開２００１―２６２０７０号公報
【発明の開示】
【発明が解決しようとする課題】
【０００６】
従って、本発明の課題は、水性塗料に添加することで、耐久性能（耐候性）に影響を与えることなく低汚染性能を効果的に発現する低汚染化剤を提供することである。
【課題を解決するための手段】
【０００７】
本願の発明者が上記課題を解決するため鋭意検討した結果、炭素数１〜４のアルコキシル基を有するシラン化合物及び（又は）その縮合物とポリグリセリン化合物を反応させてなる水性塗料用低汚染化剤を水性塗料に添加することによって、耐候性を保持しながら低汚染性に優れた塗膜を形成することを見出した。
【０００８】
すなわち、本発明の構成は以下の通りである。
（１）炭素数１〜４のアルコキシル基を有するシラン化合物及び（又は）その縮合物とポリグリセリン化合物を反応させてなる水性塗料用低汚染化剤。
（２）前記炭素数１〜４のアルコキシル基を有するシラン化合物及び（又は）その縮合物とポリグリセリン化合物との割合が重量比で２０：８０〜８０：２０の範囲にある、上記（１）に記載の水性塗料用低汚染化剤。
【０００９】
（３）前記ポリグリセリン化合物は、平均重合度が２〜２０のポリグリセリンの脂肪酸エステルであって、エステル化度がポリグリセリン１モルに対して脂肪酸０．５〜３モルである該脂肪酸エステルからなる、上記（１）又は（２）に記載の水性塗料用低汚染化剤。
（４）水性塗料（固形分換算）１００重量部に対して、上記（１）〜（３）のいずれか１項に記載の水性塗料用低汚染化剤０．５〜２０．０重量部を配合してなる、水性塗料組成物。
【発明の効果】
【００１０】
本発明の水性塗料用低汚染化剤を水性塗料に添加することで、耐候性に影響を与えることなく低汚染化性能を効果的に付与することが可能である。また、本発明の水性塗料用低汚染化剤を添加した水性塗料組成物によれば、その塗膜は高い光沢値を有し、低汚染性能が初期から長期間持続されるという従来技術によって達成されなかった驚くべき効果を発揮する。
【００１１】
（発明の実施形態）
本発明の水性塗料用低汚染化剤は、炭素数１〜４のアルコキシル基を有するシラン化合物及び（又は）その縮合物のアルコキシル基とポリグリセリン化合物の水酸基を触媒の存在下でエステル交換反応させることで得ることができる。
この際、炭素数１〜４のアルコキシル基を有するシラン化合物及び（又は）その縮合物とポリグリセリン化合物との割合が重量比で好ましくは２０：８０〜８０：２０の範囲であり、より好ましくは４０：６０〜７０：３０である。ポリグリセリン化合物の割合が２０％未満だと低汚染化剤の塗膜表面への配向性が悪くなり、低汚染性能が低下する傾向がある。また、８０％を超えると低汚染化剤が塗膜表面で固定されないため、低汚染性能の持続性が低下する傾向ある。
【００１２】
本発明の水性塗料用低汚染化剤においては、このようなアルコキシシラン化合物の構造中に、ポリグリセリン基及びアルコキシル基の両方を有することによって、従来技術によって達成されなかった塗膜形成初期からの高い親水性（低汚染性）とその持続性を発揮することが可能となる。同時に、耐候性に影響を及ぼすこともなく、また、高い光沢値を得ることが可能となる。
【００１３】
本発明に用いるアルコキシル基を有するシラン化合物としては、例えば、テトラメトキシシラン、テトラエトキシシラン、テトラ−ｎ−プロポキシシラン、テトラ−ｉ−プロポキシシラン、テトラ−ｎ−ブトキシシラン、テトラ−ｉ−ブトキシシラン、テトラ−ｔ−ブトキシシラン、メチルトリメトキシシラン、メチルトリエトキシシラン、メチルトリプロポキシシラン、メチルトリブトキシシラン、エチルトリメトキシシラン、エチルトリエトキシシラン、エチルトリプロポキシシラン、エチルトリブトキシシラン、プロピルトリメトキシシラン、プロピルトリエトキシシラン、プロピルトリプロポキシシラン、プロピルトリブトキシシラン、ブチルトリメトキシラン、ブチルトリエトキシシラン、ブチルトリプロポキシシラン、ブチルトリブトキシシラン、ジメチルジメトキシシラン、ジメチルジエトキシシラン、ジメチルジプロポキシシラン、ジメチルジブトキシシラン、ジエチルジメトキシシラン、ジエチルジエトキシシラン、ジエチルジプロポキシシラン、ジエチルジブトキシシランが挙げられる。また、ビニル基、エポキシ基、アミノ基、イソシアネート基、メルカプト基の様な反応性官能基を有する、ビニルトリメトキシシラン、ビニルトリエトキシシラン、γ−グリシドキシプロピルトリメトキシシラン、γ−グリシドキシプロピルトリエトキシシラン、β−（３，４−エポキシシクロヘキシル）エチルトリメトキシシラン、Ｎ−（β−アミノエチル）−γ−アミノプロピルトリエトキシシラン、γ−アミノプロピルトリメトキシシラン、γ−アミノプロピルトリエトキシシラン、γ−メタクリロキシプロピルトリメトキシシラン、γ−メタクリロキシプロピルトリエトキシシラン、γ−イソシアネートプロピルトリエトキシシラン、γ−メルカプトプロピルトリメトキシシランなどが例示される。
これらの化合物は単独で、もしくは複数の種類を混合して使用することができ、また、これらの縮合物を用いてもよい。その場合の縮合物の平均縮合度は１〜２０が好ましい。平均縮合度が２０を超えた場合は、得られた低汚染化剤の水中での安定性が著しく低下することにより汚染効果が低減するため好ましくない。
【００１４】
また、本発明に用いるポリグリセリン化合物は、ポリグリセリンの平均重合度が２〜２０のポリグリセリンの脂肪酸エステルであり、エステル化度がポリグリセリン１モルに対して脂肪酸０．５〜３モルであることが好ましく、０．８〜２モルであることがより好ましい。
ポリグリセリンとエステル反応させる脂肪酸としては以下のものが挙げられる。
例えば、酢酸、プロピオン酸、酪酸、吉草酸、ヘキサン酸、オクタン酸、２−エチルヘキサン酸、ノナン酸、デカン酸、ラウリン酸、ミリスチン酸、パルミチン酸、ステアリン酸、エルカ酸、リノール酸、リノレン酸、アラキン酸、ガドレン酸、ベヘニン酸、リグノセリン酸、セラコレイン酸、セロチン酸、モンタン酸、メリシン酸、セロプラスチン酸、リシノレイン酸、１２−ヒドロキシステアリン酸が挙げられる。また、ここに列挙したような脂肪酸を含んだ天然油脂由来の混合脂肪酸でもよい。天然油脂としては、例えば、アマニ油、エノ油、オイチシカ油、オリーブ油、カカオ脂、カポック油、白カラシ油、ゴマ油、コメヌカ油、サフラワー油、シアナット油、シナキリ油、大豆油、茶実油、ツバキ油、コーン油、ナタネ油、パーム油、パーム核油、ひまし油、ひまわり油、綿実油、ヤシ油、木ロウ、落花生油等の植物性油脂や、馬脂、牛脂、牛脚脂、牛酪脂、豚脂、山羊脂、羊脂、乳脂、魚油、鯨油等の動物性油脂も挙げられる。
【００１５】
本発明による特有の構造を有するアルコキシシラン化合物を含む水性塗料用低汚染化剤は、水性塗料（合成樹脂エマルションを含む）に配合することによって塗膜の表面を親水化することができる。このように塗膜表面を親水化することによって塗膜の低汚染化が達成される。本発明の水性塗料用低汚染化剤を配合した水性塗料組成物はこの低汚染化性能を長期間持続させることが可能である。
水性塗料（固形分換算）１００重量部に対して、水性塗料用低汚染化剤０．５〜２０．０重量部配合することが好ましい。０．５重量部未満の場合は所望の低汚染性能が得られず、また、２０．０重量部を超える場合、水性塗料との相溶性が低下し、光沢が低下することになる。
【００１６】
水性塗料に用いられる水性樹脂としては、公知のものであれば特に制限はなく、架橋形、非架橋形のいずれであってもよく、公知の乳化重合及び自己乳化の合成樹脂エマルション（合成樹脂ディスパージョン、水溶性樹脂）を利用することができる。架橋系としては、水酸基／イソシアネート基、カルボニル基／ヒドラジド基、カルボキシル基／エポキシ基、アミノ基／エポキシ基、カルボキシル基／アジリジン、カルボキシル基／カルボジイミド、カルボキシル基／オキサゾリン、アセトアセトキシ基／アミノ基、カルボキシル基／金属イオン、アルコキシシランの自己縮合などが挙げられる。
また、合成樹脂エマルション（合成樹脂ディスパージョン、水溶性樹脂）としては、例えば、アクリル樹脂系エマルション、アクリルシリコン樹脂エマルション、アクリルウレタン樹脂エマルション、フッ素樹脂エマルション、オルガノポリシロキサン系樹脂エマルションなどが挙げられる。
【００１７】
アクリル樹脂エマルションの具体例としては、ボンコートＥＣ−８１８（大日本インキ化学工業（株）製）、アクリナールＹＪ−２７３４Ｄ（ＢＡＳＦディスパージョン（株）製）、ユーダブルＥ−１１（（株）日本触媒製）が挙げられる。
アクリルウレタン樹脂エマルションの具体例としては、ボンコートＣＧ−５０１０（大日本インキ化学工業（株）製）、バーノックＷＥ−３００／ＤＮＷ−５０００の２液硬化樹脂（大日本インキ化学工業（株）製）、ＡＵＷ−２８６ＦＸ（亜細亜工業（株）製）が挙げられる。
アクリルシリコン樹脂エマルションの具体例としては、ボンコートＳＡ−５０８０（大日本インキ化学工業（株）製）、カネビノールＫＤ−７（日本エヌエスシー（株）製）が挙げられる。
【００１８】
フッ素樹脂エマルションの具体例としては、ルミフロンＦＥ−３０００（旭硝子（株）製）、ゼッフルＳＥ３５０（ダイキン工業（株）製）が挙げられる。
オルガノポリシロキサン系樹脂エマルションの具体例としては、Ｘ−４１−７００１（信越化学工業（株）製）、セラネートＷＳＡ−１０１０／ＷＳＡ−９５０の２液硬化樹脂（大日本インキ化学工業（株）製）などが挙げられる。
【００１９】
その他に、例えば、ウレタン樹脂エマルション、シリコン樹脂エマルション、エポキシ樹脂エマルション、各種ラテックス等も水性塗料の水性樹脂として用いることができる。これらは単独で用いてもよく、２種類以上の樹脂を混合して用いてもよい。
水性塗料には、上記の合成樹脂エマルション（合成樹脂ディスパージョン、水溶性樹脂）をベースに必要に応じて、硬化剤、界面活性剤、分散剤、溶剤、顔料、粘性調整剤、消泡剤、ｐＨ調整剤、レベリング剤、防腐剤、紫外線吸収剤等を添加してもよい。これらの添加剤は公知のものをいずれも用いることができる。
【００２０】
本発明の水性塗料用低汚染化剤の製造方法は以下の通りである。
すなわち、その製造方法は、（ｉ）炭素数１〜４のアルコキシル基を有するシラン化合物及び（又は）その縮合物；及び（ｉｉ）ポリグリセリン化合物を、触媒の存在下で反応させることで生成する。
【００２１】
上記（ｉ）成分として、アルコキシシラン化合物に代えて、またはそれと併せて、該アルコキシシラン化合物の縮合物を用いることができる。上述したように、その場合の縮合物の平均縮合度は１〜２０が好ましい。平均縮合度が２０を超えた場合は、得られた低汚染化剤の水中での安定性が著しく低下することにより汚染効果が低減するため好ましくない。
【００２２】
上記（ｉｉ）成分であるポリグリセリン化合物の平均重合度は２以上であって、好ましくは２〜２０である。また、ポリグリセリン化合物は脂肪酸エステルであってよく、その場合のエステル化度は、ポリグリセリン１モルに対して脂肪酸０．５〜３モルであることが好ましく、０．８〜１．５モルであることがより好ましい。また、このときの脂肪酸は、例えば上記で挙げられたものを用いることができる。
【００２３】
目的物質である、本発明による水性塗料用低汚染化剤が製造される限りは、反応条件は特に限定されない。また、反応方式は、バッチ式でも連続式でも構わないが、バッチ式のほうがより簡便で好ましい。通常は、反応器に原料である（ｉ）成分のアルコキシシラン化合物及び（又は）その縮合物、（ｉｉ）成分のポリグリセリン化合物及び触媒を仕込み、窒素雰囲気下で攪拌しながら所定の反応温度まで昇温して数時間反応させることによって目的物質を得ることができる。
【００２４】
（ｉ）成分のアルコキシシラン化合物と（ｉｉ）成分のポリグリセリン化合物の反応量比は、両者の合計を１００重量部とした場合、２０／８０〜８０／２０重量部であることが好ましい。また、触媒の添加量は、（ｉ）成分と（ｉｉ）成分の合計１００重量部に対して、０．００５〜５重量部であることが好ましい。触媒の添加量が０．００５重量部未満であると反応速度が遅くなり、５重量部を越えると生成物である水性塗料用低汚染化剤を配合した水性塗料組成物による塗膜の外観や耐候性に影響を与えてしまい好ましくない。
【００２５】
また、必要に応じて有機溶剤を使用することができる。具体的には、メタノール、エタノール、イソプロパノール等のアルコール溶剤類、酢酸エチル、酢酸ブチル等のエステル溶剤類、アセトン、メチルエチルケトン等のケトン溶剤類、エチレングリコールモノエチルエーテル、エチレングリコールモノブチルエーテル等のアルコールエーテル溶剤類、トルエン、キシレン等の芳香族溶剤類、Ｎ−メチルピロリドン、ジメチルホルムアミド、ジメチルアセトアミド等の極性溶剤等が挙げられる。また、これらは二種類以上組み合わせて使用しても差しつかえない。
【００２６】
反応温度は特に限定されないが約５０〜１５０℃の範囲で好適な温度を適宜選択してよい。また、バッチ方式の反応の場合の反応時間は、目的物質が得られる限りは特に限定されないが、高温で長時間の反応をすると、アルコキシシラン化合物のアルコキシル基とポリグリセリン化合物の２級の水酸基のエステル交換反応が進むため３次元化によりゲルを生じさせる傾向がある（通常の反応では、ポリグリセリン化合物の１級の水酸基から反応する）。好ましくは、反応温度８０〜１２０℃、反応時間３０分〜５時間である。
【００２７】
上記反応に用いられる触媒は、特に限定されないが、例えば、ジブチル錫ジアセテート、ジブチル錫ジ（２−エチルヘキシレート）、ジベンジル錫ジ（２−エチルヘキシレート）、ジブチル錫ジラウレート、ジブチル錫ジイソオクチルマレエート等の有機錫化合物、金属アルコキシド類、ルイス酸類、有機プロトン酸類、無機プロトン酸類などが挙げられる。これらの触媒は、単独で用いても、２種以上を併用してもよい。
【００２８】
このようにして製造された本発明の水性塗料用低汚染化剤を配合した水性塗料組成物は、種々の素材、例えば、金属、ガラス、磁器タイル、コンクリート、サイディングボード、押出成形板、プラスチック等；また、種々の用途、例えば、建築内装用、金属直塗用、メタリックベース塗料の上塗り用、窯業材料用、石材用、ガラス用として用いられる。本発明の水性塗料用低汚染化剤を配合した水性塗料組成物は、基材に直接塗装するために用いてもよいし、表面処理が施された上に塗装するために用いてもよい。塗装方法は、公知の方法であれば特に限定されず、スプレー塗装、ハケ塗り、ローター塗装等を用いることができる。
【００２９】
(実施例)
以下、実施例及び比較例に基づいて、本発明の水性塗料用低汚染化剤の合成と、水性塗料用低汚染化剤を配合した水性塗料組成物の物性評価について述べる。これらの実施例は、本発明の水性塗料用低汚染化剤の好ましい使用を単に例示するものであって、また、比較例の物質との比較によってその優れた効果を例証しようとするものであって、何ら本発明を限定しようとするものではない。
【００３０】
まず最初に、水性塗料用低汚染化剤の合成例について説明する。以下の合成例のうち、合成例（Ａ−１）〜（Ａ−３）が本発明の水性塗料用低汚染化剤の合成例を示しており、合成例（Ａ−４）及び（Ａ−５）は従来技術による水性塗料用低汚染化剤の合成例を示している（ただし合成例（Ａ−５）については市販物をそのまま使用）。
＜合成例（Ａ−１）＞
攪拌装置、温度計、冷却管および窒素ガス導入管、滴下装置を備えた反応器に、デカグリセリンモノラウリル酸エステル（三菱化学フーズ（株）製、リョートーポリグリエステル  Ｌ−１０Ｄ）１００重量部とγ−グリシドキシプロピルトリメトキシシラン（信越化学工業（株）製、ＫＢＭ−４０３）５０重量部とテトラエトキシシラン縮合物（コルコート（株）製、エチルシリケート４０）５０重量部とジブチル錫ジラウレートを０．０２重量部仕込み、窒素雰囲気下で撹拌しながら１１０℃まで昇温し、同温度で２時間反応させ、淡黄色透明液体の低汚染化剤（Ａ−１）を得た。
【００３１】
＜合成例（Ａ−２）＞
攪拌装置、温度計、冷却管および窒素ガス導入管、滴下装置を備えた反応器に、デカグリセリンモノラウリル酸エステル（三菱化学フーズ（株）製、リョートーポリグリエステル  Ｌ−１０Ｄ）１００重量部とテトラエトキシシラン縮合物（コルコート（株）製、エチルシリケート４０）１００重量部とジブチル錫ジラウレートを０．０２重量部仕込み、窒素雰囲気下で撹拌しながら１１０℃まで昇温し、同温度で３時間反応させ、白濁液体の低汚染化剤（Ａ−２）を得た。
【００３２】
＜合成例（Ａ−３）＞
攪拌装置、温度計、冷却管および窒素ガス導入管、滴下装置を備えた反応器に、デカグリセリンモノラウリル酸エステル（三菱化学フーズ（株）製、リョートーポリグリエステル  Ｌ−１０Ｄ）１００重量部とγ−グリシドキシプロピルトリメトキシシラン（信越化学工業（株）製、ＫＢＭ−４０３）１００重量部とジブチル錫ジラウレートを０．０２重量部仕込み、窒素雰囲気下で撹拌しながら１１０℃まで昇温し、同温度で１時間反応させ、淡黄色透明液体の低汚染化剤（Ａ−３）を得た。
【００３３】
＜合成例（Ａ−４）＞
攪拌装置、温度計、冷却管および窒素ガス導入管、滴下装置を備えた反応器に、ポリエチレングリコール（三洋化成工業（株）製、ＰＥＧ−２００）１００重量部とテトラエトキシシラン縮合物（コルコート（株）製、エチルシリケート４０）１００重量部とジブチル錫ジラウレートを０．０２重量部仕込み、窒素雰囲気下で撹拌しながら７５℃まで昇温し、同温度で８時間反応させ、淡黄色透明液体の低汚染化剤（Ａ−４）を得た。
【００３４】
＜合成例（Ａ−５）＞
デカグリセリンモノラウリル酸エステル（三菱化学フーズ（株）製、リョートーポリグリエステル  Ｌ−１０Ｄ）をそのまま使用した。
【００３５】
水性塗料用低汚染化剤と配合される水性塗料として以下の市販塗料を用いた。
・「ネオグロス  Ｆ−１００白」（亜細亜工業（株）製、フッ素樹脂エマルション塗料、固形分５０ｗｔ％）
・「ネオグロス  Ｓ−３００白」（亜細亜工業（株）製、１液常温架橋型アクリルシリコン樹脂エマルション塗料、固形分５１ｗｔ％）
・「ネオグロス  Ｕ−２００白」（亜細亜工業（株）製、１液常温架橋型アクリルウレタン樹脂エマルション塗料、固形分５２ｗｔ％）
・「ネオグロス  Ｇ−８０白」（亜細亜工業（株）製、１液常温架橋型アクリル樹脂エマルション塗料、固形分５０ｗｔ％）
・「ネオセラトップ  Ｗ−８００白」（亜細亜工業（株）製、２液常温硬化型オルガノポリシロキサン系樹脂エマルション塗料、主剤硬化剤混合時の固形分５０ｗｔ％）
【００３６】
次に、水性塗料用低汚染化剤、及び水性塗料用低汚染化剤を配合した水性塗料組成物の物性評価方法について説明する。
（低汚染化剤の水への分散性）
ガラス容器で低汚染化剤１重量部と脱イオン交換水９重量部を混合し、分散液の外観を観察した。水への分散性が良いものは透明性が高く、また、分散の悪いものは混合後数分で２層分離が生ずる。
【００３７】
（水の接触角）
１５０×７０×０．８ｍｍのアルミ板に乾燥塗膜厚が２０μｍになるように塗料組成物をスプレーで塗装し、２３℃，５０％ＲＨの条件下で７日間乾燥し、試験片を作製した。得られた試験片に、０．００２ｍｌの脱イオン交換水を２３℃，５０％ＲＨで滴下し、１分後に水の接触角を測定した。また、さらに、試験片を脱イオン交換水に２４時間浸水し、３時間乾燥後、同様に水の接触角を測定した。接触角の値が小さい程、親水性塗膜であることを示す。また、浸水前と浸水後の接触角の差が小さいもの程、低汚染化剤の効果の持続性が大きいことを示す。
【００３８】
（耐汚染性）
図１のアルミ板に乾燥塗膜厚が５０μｍになるように水性塗料組成物をスプレーで塗装し、２３℃、５０％ＲＨの条件下で７日間乾燥し、試験片を作製した。この試験片を東京都荒川区において南面の状態で屋外暴露を行い、垂直面の雨筋汚染の評価及び、３０度傾斜面の初期値との明度差
2006206750.tif 000002
の測定を行った。雨筋汚染の評価は日本建築仕上材工業会発行の「塗膜上に発生した雨筋汚れの評価方法に関する研究成果報告書」の目視評価板により実施した。この評価方法に関して、等級と目視評価板の明度差の範囲の関係を表１に示す。明度差の絶対値が小さいものほど、耐汚染性に優れた塗料であることを示している。
【００３９】
（促進耐候性）
促進耐候性試験は、サンシャインウェザーメーター（ＳＷＯＭ）を用いて行った。また、試験片は、１５０×５０×４ｍｍのフレキシブルボードにカチオン系プライマー（商品名：カチオンプライマー、亜細亜工業（株）製）を乾燥膜厚が２０μｍになるようにスプレーで塗装し、２３℃，５０％ＲＨの条件下で１日間乾燥を行った。さらに乾燥膜厚が５０μｍになるように塗料組成物をスプレーで塗装し、２３℃，５０％ＲＨの条件下で７日間乾燥を行うことにより作製した。試験条件としては、ブラックパネル温度を６３℃、水の噴霧時間を１２０分間照射中に１８分間とし、２０００時間の暴露試験を実施した。試験終了後、塗膜の初期６０度鏡面光沢値に対する光沢保持率を求めた。
【００４０】
（６０度鏡面光沢度）
１５０×２００×２ｍｍのガラス板に１５０μｍのＢ形アプリケータで塗布して、２３℃、５０％ＲＨの条件下で７日間乾燥し、試験片を作製した。６０度鏡面光沢度は、ＪＩＳ  Ｋ  ５６００−４−７に準じて光沢値を測定した。
【００４１】
【表１】
2006206750.tif 000003
【００４２】
上記の合成例（Ａ−１）〜（Ａ−５）における各材料の配合組成及び物性について表２に示す。
実施例１〜９及び比較例１０〜１３として、表３に示すように、各市販塗料に、低汚染化剤（Ａ−１）〜（Ａ−５）を配合し、混合・攪拌して各水性塗料組成物を作成し、これらの各種物性を評価した。
【００４３】
【表２】
2006206750.tif 000004
【００４４】
【表３】
2006206750.tif 000005
【００４５】
上記の結果から明らかなように、本発明の水性塗料用低汚染化剤を配合した水性塗料組成物による塗膜は、従来技術によるものと比較して、優れた耐汚染性及びその持続性を示すことが判る。また、そのような優れた耐汚染性を発揮しながらも、耐候性及び光沢が損なわれることはないという、従来技術によっては達成され得なかった顕著な効果を奏することが判る。
【図面の簡単な説明】
【００４６】
【図１】塗膜の耐汚染性を評価するための試験片の作製に用いられるアルミ板の形状である。
【図１】
2006206750.tif 000006